(57)【特許請求の範囲】
【請求項１】
セメントを粉砕して得られる粉体からなる微粉セメントの製造方法であって、以下の（ａ）および（ｂ）の条件を満たすまでセメントの粉砕を行うことを特徴とする微粉セメントの製造方法。
（ａ）  微粉セメントの粒度分布は、粒径２０μｍ以下の粉体の含有率が７５体積％以上、粒径１０μｍ以下の粉体の含有率が５５体積％以上、粒径１μｍ以下の粉体の含有率が５体積％以上、粒径０．５μｍ以下の粉体の含有率が１体積％以上、の各条件を満たすものであること
（ｂ）  微粉セメント１００質量部、水１８質量部、最大粒径１．２ｍｍの珪砂７３質量部、およびポリカルボン酸系高性能減水剤０．５質量部（固形分換算）の組成を有するセメント組成物を調製した場合における該セメント組成物のフロー値が、「ＪＩＳ  Ｒ  ５２０１（セメントの物理試験方法）１１．フロー試験」に記載される方法において、１５回の落下運動を行わないで測定される値として、１１０ｍｍ以上であること
【請求項２】
上記セメントの粉砕手段が、粉砕媒体として球体を用いた粉砕手段である、請求項１に記載の微粉セメントの製造方法。
【請求項３】
上記微粉セメントのブレーン比表面積が５０００ｃｍ２／ｇ以上である、請求項１又は２に記載の微粉セメントの製造方法。
【請求項４】
請求項１〜３のいずれか１項に記載の製造方法によって微粉セメントを得た後、該微粉セメント、および水セメント比が０．２５以下である量の水を用いて、セメント組成物を得ることを特徴とするセメント組成物の製造方法。
【請求項５】
上記セメント組成物は、「ＪＩＳ  Ｒ  ５２０１（セメントの物理試験方法）１１．フロー試験」に記載される方法において、１５回の落下運動を行わないで測定されるフロー値が、１１０ｍｍ以上であり、かつ、圧縮強度が、１２０Ｎ／ｍｍ２以上のものである請求項４に記載のセメント組成物の製造方法。
【発明の詳細な説明】
【技術分野】
【０００１】
本発明は、通常のセメントに比べて小さな粒度を有する微粉セメントの製造方法、および、該微粉セメントを含むセメント組成物の製造方法に関する。
【背景技術】
【０００２】
従来より、高強度のセメント組成物を得るために、高性能減水剤を用いて、水／セメント比を小さくすることが知られている。しかし、水／セメント比を小さくすると、混練性が低下して、均一なセメント組成物を得るまでの混練時間が長くなるとともに、混練して得られたセメント組成物の流動性が低下し、作業性が悪くなる。
この問題を解決するために、シリカフュームを混和材として用いることが知られている（例えば、特許文献１参照）。シリカフュームと高性能減水剤を併用すれば、セメント組成物の混練性および流動性が向上し、水／セメント比をより小さくすることができる。
【先行技術文献】
【特許文献】
【０００３】
【特許文献１】特開平１１−２９３４９号公報
【発明の概要】
【発明が解決しようとする課題】
【０００４】
上述のとおり、セメント組成物の流動性等を向上させるために、シリカフュームを用いることが知られている。
しかし、シリカフュームは、金属シリコン等の製造時に生じる副産物であり、品質、価格、供給等の面において、必ずしも安定性が確保されているものではない。
また、シリカフュームを用いることによって、セメント組成物の凝結時間が長くなり、コンクリート二次製品工場における型枠を用いた製品（コンクリート成形体等）の製造効率が低下するという問題もある。
このため、シリカフュームのような混和材を用いなくても、小さな水／セメント比で、良好な混練性および流動性を得ることのできる技術が求められている。例えば、セメント自体が流動性等の向上の効果を有するものであれば、特殊な材料を追加する必要もなく、好都合である。
そこで、本発明は、シリカフュームのような混和材を用いない場合であっても、小さな水／セメント比で、良好な混練性および流動性を有するセメント組成物を得ることのできるセメントの製造方法、および、該製造方法によって得られるセメントを用いた、セメント組成物の製造方法を提供することを目的とする。
【課題を解決するための手段】
【０００５】
本発明者らは、特定の微粉セメントの製造方法によれば、上記目的を達成しうることを見出し、本発明を完成した。
すなわち、本発明は、以下の［１］〜［５］を提供するものである。
［１］  セメントを粉砕して得られる粉体からなる微粉セメントの製造方法であって、以下の（ａ）および（ｂ）の条件を満たすまでセメントの粉砕を行うことを特徴とする微粉セメントの製造方法。
（ａ）  微粉セメントの粒度分布は、粒径２０μｍ以下の粉体の含有率が７５体積％以上、粒径１０μｍ以下の粉体の含有率が５５体積％以上、粒径１μｍ以下の粉体の含有率が５体積％以上、粒径０．５μｍ以下の粉体の含有率が１体積％以上、の各条件を満たすものであること
（ｂ）  微粉セメント１００質量部、水１８質量部、最大粒径１．２ｍｍの珪砂７３質量部、およびポリカルボン酸系高性能減水剤０．５質量部（固形分換算）の組成を有するセメント組成物を調製した場合における該セメント組成物のフロー値が、「ＪＩＳ  Ｒ  ５２０１（セメントの物理試験方法）１１．フロー試験」に記載される方法において、１５回の落下運動を行わないで測定される値として、１１０ｍｍ以上であること
［２］  上記セメントの粉砕手段が、粉砕媒体として球体を用いた粉砕手段である、前記［１］に記載の微粉セメントの製造方法。
［３］  上記微粉セメントのブレーン比表面積が５０００ｃｍ２／ｇ以上である、前記［１］又は［２］に記載の微粉セメントの製造方法。
［４］ 前記［１］〜［３］のいずれかに記載の製造方法によって微粉セメントを得た後、該微粉セメント、および水セメント比が０．２５以下である量の水を用いて、セメント組成物を得ることを特徴とするセメント組成物の製造方法。
［５］  上記セメント組成物は、「ＪＩＳ  Ｒ  ５２０１（セメントの物理試験方法）１１．フロー試験」に記載される方法において、１５回の落下運動を行わないで測定されるフロー値が、１１０ｍｍ以上であり、かつ、圧縮強度が、１２０Ｎ／ｍｍ２以上のものである、前記［４］に記載のセメント組成物の製造方法。
【発明の効果】
【０００６】
本発明の製造方法によって得られる微粉セメント（以下、本発明の微粉セメントともいう。）によれば、例えば、シリカフュームのような流動性向上のための混和材を用いないかもしくは少量のみ用いる場合であっても、小さな水／セメント比で、良好な混練性および流動性を有するセメント組成物を得ることができる。具体的には、良好な混練性を有することによって、混練手段の負荷が小さくなり、混練時間が短くなる。また、良好な流動性を有することによって、打設時等の作業性が向上する。
また、本発明の微粉セメントによれば、水／セメント比を小さな値（例えば、０．２以下）に定めることができるので、大きな強度（例えば、１２０Ｎ／ｍｍ２以上の圧縮強度）を有するセメント組成物を得ることができる。
【発明を実施するための形態】
【０００７】
本発明の微粉セメントの原料として用いられるセメントとしては、普通ポルトランドセメント、早強ポルトランドセメント、中庸熱ポルトランドセメント、低熱ポルトランドセメント等の各種ポルトランドセメントや、エコセメントや、高炉セメント、フライアッシュセメント等の混合セメント等が挙げられる。
【０００８】
本発明の微粉セメントの粒度分布は、以下の各条件を満たすものである。以下の条件のいずれかを満たさない場合には、混練性や流動性の向上の効果を十分に得ることができないおそれがある。
本発明の微粉セメント中の粒径２０μｍ以下の粉体の含有率は、７５体積％以上、好ましくは８０体積％以上、より好ましくは８５体積％以上である。該含有率の上限値は、特に限定されないが、通常、１００体積％である。
微粉セメント中の粒径１０μｍ以下の粉体の含有率は、５５体積％以上、好ましくは６０体積％以上、より好ましくは６５体積％以上である。該含有率の上限値は、特に限定されないが、通常、１００体積％である。
微粉セメント中の粒径１μｍ以下の粉体の含有率は、５体積％以上、好ましくは１０体積％以上、より好ましくは１１体積％以上である。該含有率の上限値は、特に限定されないが、通常、３０体積％である。
微粉セメント中の粒径０．５μｍ以下の粉体の含有率は、１体積％以上、好ましくは２体積％以上、より好ましくは３体積％以上である。該含有率の上限値は、特に限定されないが、通常、１０体積％である。
【０００９】
本発明の微粉セメントのブレーン比表面積は、セメントの種類によっても異なるが、前記の粒度分布を有することから通常のセメントのブレーン比表面積（２５００〜４６００ｃｍ２／ｇ程度）に比べて大きく、好ましくは５０００ｃｍ２／ｇ以上、より好ましくは６０００ｃｍ２／ｇ以上、特に好ましくは７０００ｃｍ２／ｇ以上である。
粉砕手段としては、本発明で規定する粒度分布を得ることができる限りにおいて、任意の粉砕手段を用いることができ、例えば、粉砕媒体として球体を用いた粉砕手段が挙げられる。
粉砕媒体として球体を用いた粉砕手段の例としては、ボールミル（被粉砕物の収容手段として、回転する円筒形のドラムを用いたもの）等が挙げられる。
なお、ドラム内に収容される粉砕媒体である球体としては、鋼球、セラミック球等が挙げられる。
【００１０】
本発明の微粉セメントは、該微粉セメント１００質量部、水１８質量部、最大粒径１．２ｍｍの珪砂７３質量部、およびポリカルボン酸系高性能減水剤０．５質量部（固形分換算）の組成を有するセメント組成物を調製した場合における該セメント組成物のフロー値が、「ＪＩＳ  Ｒ  ５２０１（セメントの物理試験方法）１１．フロー試験」に記載される方法において、１５回の落下運動を行わないで測定される値として、１１０ｍｍ以上のものである。
該フロー値は、好ましくは１５０ｍｍ以上、より好ましくは２００ｍｍ以上、特に好ましくは２３０ｍｍ以上である。
なお、前記ポリカルボン酸系高性能減水剤としては、例えば、ポリカルボン酸エーテル系化合物を主成分とする市販品（商品名：レオビルド  ＳＰ８ＨＵ、ＢＡＳＦポゾリス社製）を用いることができる。
このように、本発明の微粉セメントは、シリカフューム等のセメント混和材を用いずに、水セメント比が０．１８であるモルタルを調製した場合であっても、良好な流動性が得られるような性質を有するものである。
【００１１】
次に、本発明の微粉セメントの製造方法について説明する。
本発明の微粉セメントの製造方法は、上述の粒度分布の各条件およびセメント組成物を調製した場合のフロー値を満たすまで、セメントの粉砕を行うものである。
一般に、セメントの粉砕を開始した後、セメント粉砕物（微粉セメント）の粒度分布は、平均粒径が小さくなる方向に移動していく。その後、粉砕を継続しても、ほぼ一定の粒度分布を保つようになる。しかし、ほぼ一定の粒度分布を保っていても、セメント粉砕物の性状は、粉砕を継続している間に変化していると考えられる。その理由は、ほぼ一定の粒度分布を保った状態で粉砕を継続した場合において、粉砕時間の長さによって、セメント粉砕物を用いてモルタルを調製した場合の当該モルタルの流動性（フロー値）が異なるからである。具体的には、ほぼ一定の粒度分布を保つに至った当初は、セメント粉砕物を用いて、小さな水／セメント比を有するモルタルを調製しようとしても、均一な組成のモルタルを調製することが困難であったり、あるいは、急結性を示したり、フロー値が極端に小さかったりする。一方、ほぼ一定の粒度分布を保つに至った時から相当の時間、粉砕を継続した場合には、小さな水／セメント比を有するモルタルであっても、良好な混練性および流動性を得ることができる。このような知見に基づき、本発明では、ほぼ一定の粒度分布を保つに至った後も粉砕を継続することによって、良好な混練性および流動性を有するセメント組成物を調製しうる微粉セメントを得るものである。
本発明の微粉セメントの製造方法の形態例としては、（ｉ）普通ポルトランドセメント等の既製品のセメントを粉砕する方法、（ｉｉ）既製品を用いずに、普通ポルトランドセメント等のセメントの製造用のクリンカおよび石膏を混合し、粉砕する方法、（ｉｉｉ）普通ポルトランドセメント等のセメントの製造用のクリンカおよび石膏を別々に粉砕した後、これらの粉砕物を混合する方法、等が挙げられる。中でも、前記の（ｉ）、（ｉｉ）の方法は、製造の効率の観点から好ましい。なお、前記の（ｉ）〜（ｉｉｉ）の方法は、いずれも、本発明における「セメントの粉砕」に該当するものとする。
本発明の微粉セメントの製造方法において、前記のフロー値の条件を満たしているか否かの確認に用いる「最大粒径１．２ｍｍの珪砂」および「ポリカルボン酸系高性能減水剤」としては、任意のものを用いることができる。
【００１２】
本発明のセメント組成物は、上述の微粉セメントを含むものであって、「ＪＩＳ  Ｒ  ５２０１（セメントの物理試験方法）１１．フロー試験」に記載される方法において、１５回の落下運動を行わないで測定されるフロー値が、１１０ｍｍ以上であり、かつ、圧縮強度が、１２０Ｎ／ｍｍ２以上のものである。
本発明において、「セメント組成物」は、ペースト、モルタルまたはコンクリートを意味する。
本発明のセメント組成物のフロー値は、１１０ｍｍ以上、好ましくは１５０ｍｍ以上、より好ましくは２００ｍｍ以上、特に好ましくは２３０ｍｍ以上である。
該フロー値の上限値は、特に限定されないが、通常、４００ｍｍである。
本発明のセメント組成物の圧縮強度は、１２０Ｎ／ｍｍ２以上、好ましくは１４０Ｎ／ｍｍ２以上、より好ましくは１６０Ｎ／ｍｍ２以上、特に好ましくは１７０Ｎ／ｍｍ２以上である。
【００１３】
本発明のセメント組成物は、上述の微粉セメントと、水と、減水剤と、他の任意材料（例えば、微粉セメント以外のセメント、混和材、細骨材、粗骨材等）を含む。
本発明のセメント組成物は、微粉セメント以外のセメント（以下、「他のセメント」という。）を含むことができる。他のセメントとしては、普通ポルトランドセメント、早強ポルトランドセメント、中庸熱ポルトランドセメント、低熱ポルトランドセメント等の各種ポルトランドセメントや、エコセメントや、高炉セメント、フライアッシュセメント等の混合セメント等が挙げられる。
微粉セメントと他のセメントの合計量中の微粉セメントの割合は、好ましくは５０質量％以上、より好ましくは７０質量％以上、特に好ましくは９０質量％以上である。該割合が５０質量％未満では、微粉セメントによる混練性および流動性の向上の効果を十分に得ることが困難となる。
減水剤としては、リグニン系、ナフタレンスルホン酸系、メラミン系、ポリカルボン酸系等の減水剤、ＡＥ減水剤、高性能減水剤または高性能ＡＥ減水剤が挙げられる。中でも、ポリカルボン酸系の高性能減水剤または高性能ＡＥ減水剤が好ましい。減水剤を用いることによって、流動性、強度（例えば、圧縮強度）等を向上させることができる。
減水剤の配合量は、微粉セメントと他のセメントの合計量１００質量部に対して、固形分換算で、好ましくは０．１〜４．０質量部、より好ましくは０．１〜１．０質量部である。
【００１４】
水セメント比（水の量／微粉セメントと他のセメントの合計量の質量比）は、流動性および強度の観点から、好ましくは０．２５以下、より好ましくは０．２１以下、特に好ましくは０．１９以下である。該比の下限値は、流動性の観点から、通常、０．１５である。
混和材としては、シリカフューム、フライアッシュ、高炉スラグ粉末、石灰石粉末、珪石粉末等が挙げられる。混和材の量（２種以上を併用する場合は合計量）は、流動性、強度等の観点から、微粉セメントと他のセメントの合計量１００質量部に対して、好ましくは４０質量部以下、より好ましくは３０質量部以下である。特に、シリカフュームの配合量は、シリカフュームを用いなくても流動性を向上させうるという本発明の効果を考慮すると、微粉セメントと他のセメントの合計量１００質量部に対して、好ましくは１０質量部以下、より好ましくは５質量部以下である。
細骨材としては、川砂、陸砂、海砂、砕砂、珪砂、またはこれらの２種以上の混合物等が挙げられる。「細骨材の量／微粉セメントと他のセメントの合計量」の質量比は、強度等の観点から、好ましくは０．３〜１．５、より好ましくは０．５〜１．０である。
粗骨材としては、川砂利、山砂利、海砂利、砕石、またはこれらの２種以上の混合物等が挙げられる。粗骨材の配合量は、強度等の観点から、好ましくは、セメント組成物中の体積割合で５０％以下である。
【実施例】
【００１５】
以下、本発明を実施例により具体的に説明するが、本発明はこれら実施例に限定されるものではない。
［使用材料］
以下に示す材料を使用した。
１）セメント：
普通ポルトランドセメント（太平洋セメント社製）
低熱ポルトランドセメント（太平洋セメント社製）
２）細骨材：珪砂（最大粒径：１．２ｍｍ）
３）減水剤：ポリカルボン酸系高性能減水剤（商品名：レオビルド  ＳＰ８ＨＵ、ＢＡＳＦポゾリス社製）
４）水：水道水
【００１６】
［（Ａ）実施例１、比較例１〜２］
［微粉セメントの製造］
普通ポルトランドセメントを、以下の鋼球を使用したボールミルを用いて、４時間、３６時間の各時間粉砕して、粉砕時間の異なる２種の微粉セメントを得た。
鋼球は、直径２０ｍｍの鋼球と直径１７ｍｍの鋼球と直径２２ｍｍの鋼球を５：３：２の質量比で構成したものである。また、粉砕の際には、被粉砕物１００質量部に対して、０．１質量部のエタノールを粉砕助剤として使用した。
以下、３６時間粉砕して得た試料を「Ａ−１」、４時間粉砕して得た試料を「Ａ−２」、未粉砕の試料（普通ポルトランドセメント）を「Ａ−３」という。
【００１７】
［粒度分布の測定］
試料「Ａ−１」〜「Ａ−３」について、粒度分布測定装置（製品名：マイクロトラックＨＲＡ  モデル９３２０−Ｘ１００、日機装社製）を用いて、レーザー回折・散乱法により粒度分布を測定した。この際、分散媒であるエタノール３０ｃｍ３に対して試料０．０６ｇを添加し、９０秒間、超音波分散装置（製品名：ＵＳ３００、日本精機製作所社製）で超音波分散したものを測定した。また、各試料のブレーン比表面積を測定した。結果を表１に示す。
【００１８】
【表１】
0005582901.tif 000002
【００１９】
［実施例１］
試料「Ａ−１」１００質量部、水１８質量部、細骨材７３質量部、減水剤０．５質量部（固形分換算）をミキサに投入して混練し、セメント組成物を調製した。なお、混練は、均一な組成のセメント組成物
が得られた時点で終了した。
［比較例１］
試料「Ａ−１」に代えて試料「Ａ−２」を使用し、かつ、減水剤の量を１．０質量部（固形分換算）に変えた以外は実施例１と同様にして、セメント組成物を調製した。
［比較例２］
試料「Ａ−１」に代えて試料「Ａ−３」を使用し、かつ、減水剤の量を１．０質量部（固形分換算）に変えた以外は実施例１と同様にして、セメント組成物を調製した。
【００２０】
［物性の測定］
前記の各セメント組成物の調製の際に、混練時間を測定した。
また、各セメント組成物のフロー値を、「ＪＩＳ  Ｒ  ５２０１（セメントの物理試験方法）１１．フロー試験」に記載される方法において、１５回の落下運動を行わないで測定した。
さらに、各セメント組成物について、φ５０×１００ｍｍの型枠を用いて成形し、２０℃で２４時間前置きした後、脱型し、さらに９０℃で４８時間蒸気養生し、セメント質硬化体（３本）を得た。これらのセメント質硬化体（３本）の圧縮強度を測定し、平均値を算出した。
以上の結果を表２に示す。
【００２１】
【表２】
0005582901.tif 000003
【００２２】
表１および表２から、実施例１では、本発明に該当する微粉セメントを用いているため、混練時間が短く、かつ、セメント組成物の流動性（フロー値）が良好であることがわかる。一方、比較例１では、本発明で規定する粒度分布の条件を満たしているため、混練することは可能であったが、水和に異状を来たし、急結性を示すため、流動性が低く、作業性も劣っていた。
【００２３】
［（Ｂ）実施例２］
［微粉セメントの製造］
普通ポルトランドセメントを、以下の鋼球を使用したボールミルを用いて、３６時間粉砕して、微粉セメント「Ｂ−１」を得た。
鋼球は、直径１２．７ｍｍの鋼球と直径９．５ｍｍの鋼球と直径６．４ｍｍの鋼球を１：１：１の質量比で構成したものである。また、粉砕の際には、被粉砕物１００質量部に対して、０．１質量部のエタノールを粉砕助剤として使用した。
【００２４】
［粒度分布の測定］
試料「Ｂ−１」について、試料「Ａ−１」と同様にして、粒度分布を測定した。結果を表３に示す。
【表３】
0005582901.tif 000004
【００２５】
［物性の測定］
試料「Ａ−１」に代えて試料「Ｂ−１」を使用した以外は実施例１と同様にして、セメント組成物を調製し、混練時間、フロー値および圧縮強度を測定した。結果を表４に示す。
【表４】
0005582901.tif 000005
【００２６】
［（Ｃ）実施例３、比較例３］
［微粉セメントの製造］
低熱ポルトランドセメントを、以下の鋼球を使用したボールミルを用いて、３６時間粉砕して、微粉セメント「Ｃ−１」を得た。
鋼球は、直径１２．７ｍｍの鋼球と直径９．５ｍｍの鋼球と直径６．４ｍｍの鋼球を１：１：１の質量比で構成したものである。また、粉砕の際には、被粉砕物１００質量部に対して、０．１質量部のエタノールを粉砕助剤として使用した。
なお、未粉砕の低熱ポルトランドセメントを「Ｃ−２」と称する。
【００２７】
［粒度分布の測定］
試料「Ｃ−１」および「Ｃ−２」について、試料「Ａ−１」と同様にして、粒度分布を測定した。結果を表５に示す。
【表５】
0005582901.tif 000006
【００２８】
［物性の測定］
試料「Ａ−１」に代えて試料「Ｃ−１」、「Ｃ−２」を使用した以外は実施例１と同様にして、セメント組成物を調製し、混練時間、フロー値および圧縮強度を測定した。結果を表６に示す。なお、比較例３では、混練に長時間を要したうえ、混練物の粘性が非常に大きく、作業性が非常に劣っていた。
【表６】
0005582901.tif 000007